(57)【要約】【課題】陽極部の溶接の際に生じる溶融金属の漏れ出しを防ぐことができる積層型固体電解コンデンサおよびその製造方法を提供する。【解決手段】平板状陽極素子の一方側に陽極部６、他方側に誘電体膜２、固体電解質層３および陰極引出層４、５からなる陰極部が形成されたコンデンサ素子（Ｃ１、Ｃ２、Ｃ３）を積層して積層体８を構成し、陽極部６同士を重ね合わせてリード端子９上に溶接した積層型固体電解コンデンサであって、陽極部６から陰極部にいたる方向に直交する方向を幅方向としたとき、重ね合わされた陽極部６のうち、上下に隣接して重ね合わされた２つ陽極部６は互いに幅方向中央部において溶接され、上側の陽極部６は幅方向両端部において下側の陽極部６から浮き上がって収容空間を形成し、溶接する際に上記２つの陽極部６から生じた溶融金属１３が収容空間に収容されていることを特徴とする。【選択図】図２
2011198907.tif 000002
【特許請求の範囲】
【請求項１】
弁作用金属からなる平板状陽極素子の一方側に陽極部、他方側に誘電体膜、固体電解質層および陰極引出層からなる陰極部が形成されたコンデンサ素子をｍ個（ただし、ｍは２以上の整数）積層して積層体を構成し、前記積層体の陽極部同士を重ね合わせてリード端子上に溶接した積層型固体電解コンデンサであって、
前記陽極部から前記陰極部にいたる方向を長手方向とし、該長手方向に直交する方向を幅方向としたとき、重ね合わされたｎ個（ただし、ｎは２以上、かつｍ以下の整数）の陽極部のうち、上下に隣接して重ね合わされた２つの陽極部は互いに前記幅方向中央部において溶接され、上側の陽極部は前記幅方向両端部において下側の陽極部から浮き上がって収容空間を形成し、
前記２つの陽極部を溶接する際に前記２つの陽極部から生じた溶融金属が前記収容空間に収容されていることを特徴とする積層型固体電解コンデンサ。
【請求項２】
前記ｎ個の陽極部に含まれるすべての陽極部の間に、前記収容空間が形成されていることを特徴とする請求項１に記載の積層型固体電解コンデンサ。
【請求項３】
前記ｎ個は５個以下であり、
前記２つの陽極部が溶接された前記幅方向中心と前記下側の陽極部の前記幅方向端を通る平面と、該幅方向中心と前記上側の陽極部の前記幅方向端を通る平面とがなす角は、５°以上、かつ４０−｛（ｎ−２）×１０｝°（ただし、ｎ≦５）以下であることを特徴とする請求項１または２に記載の積層型固体電解コンデンサ。
【請求項４】
前記上側の陽極部の前記幅方向における断面形状は、前記幅方向中央部から前記幅方向両端部に向かうにつれて前記下側の陽極部から離れるように屈曲したＵ字形状またはＶ字形状であることを特徴とする請求項１ないし３のいずれかに記載の積層型固体電解コンデンサ。
【請求項５】
弁作用金属からなる平板状陽極素子の一方側に陽極部、他方側に誘電体膜、固体電解質層および陰極引出層からなる陰極部が形成されたコンデンサ素子をｍ個（ただし、ｍは２以上の整数）積層して積層体を構成し、前記積層体の陽極部同士を重ね合わせてリード端子上に溶接する積層型固体電解コンデンサの製造方法であって、
前記陽極部から前記陰極部にいたる方向を長手方向とし、該長手方向に直交する方向を幅方向としたとき、重ね合わされたｎ個（ただし、ｎは２以上、かつｍ以下の整数）の陽極部のうち上下に隣接して重ね合わされた２つの陽極部を前記幅方向中央部において溶接することで、
上側の陽極部を前記幅方向両端部において下側の陽極部から浮き上がらせて収容空間を形成し、前記２つの陽極部から生じる溶融金属を前記収容空間に収容させることを特徴とする積層型固体電解コンデンサの製造方法。
【請求項６】
下部電極と、該下部電極に対向配置された円盤状の上部電極との間に前記ｎ個の陽極部および前記リード端子を挟み込んで前記リード端子上に前記ｎ個の陽極部を溶接する請求項５に記載の積層型固体電解コンデンサの製造方法であって、
前記リード端子上に前記ｎ個の陽極部を配置し、前記ｎ個の陽極部のうち最上側に位置する陽極部の前記幅方向中央部に前記上部電極の外周曲面を接触させ、かつ前記リード端子に前記下部電極を接触させた状態で、前記ｎ個の陽極部および前記リード端子に所定の圧力をかけるとともに電流を流すことで、前記リード端子上に前記ｎ個の陽極部を溶接することを特徴とする積層型固体電解コンデンサの製造方法。
【発明の詳細な説明】
【技術分野】
【０００１】
本発明は、積層型固体電解コンデンサおよびその製造方法に関する。
【背景技術】
【０００２】
従来から、固体電解コンデンサにおけるコンデンサ素子は、アルミニウム、タンタル等の弁作用金属からなる陽極素子の一方側を陽極部とし、他方側の表面に形成した酸化皮膜層を誘電体膜とし、さらに、誘電体膜の表面に固体電解質層、カーボン層、銀層を順次形成して陰極部としたものが知られている（例えば、特許文献１参照）。なお、固体電解質層としては一般的に二酸化マンガン、ＴＣＮＱ錯体、導電性高分子等が用いられる。
【０００３】
また、近年では、固体電解コンデンサの大容量化を実現するために、平板状のコンデンサ素子を所定の容量となるように複数個積層した積層型固体電解コンデンサが実用化されている（例えば、特許文献２参照）。この積層型固体電解コンデンサでは、コンデンサ素子の陽極部およびリード端子を抵抗溶接用の上部回転電極および下部回転電極で挟みこみ、陽極部およびリード端子に電流を流してコンデンサ素子の陽極部同士およびコンデンサ素子の陽極部とリード端子とを溶接している。
【先行技術文献】
【特許文献】
【０００４】
【特許文献１】特許第２９６９６９２号公報
【特許文献２】特開２０００−６８１５８号公報
【発明の概要】
【発明が解決しようとする課題】
【０００５】
しかしながら、一般に上記のような積層型固体電解コンデンサでは、陽極部同士および陽極部とリード端子とが陽極部の幅方向全体にわたって溶接され、各陽極部同士が互いに隙間なく密着していた。このため、従来の積層型固体電解コンデンサでは、溶接の際に陽極部から生じた溶融金属が、陽極部の周辺に漏れ出してコンデンサ素子やリード端子の溶接部分以外の所に付着してしまい、外装樹脂形成時にモールド金型の損傷を引き起こすことがあった。また、それに起因して完成品の外観不良を引き起こすこともあった。そして、これを防ぐためには、漏れ出した溶融金属を除去するための特別な工程を抵抗溶接後に設ける必要があり、製造コスト増加の要因となっていた。
【０００６】
上記の問題に鑑みて、本発明は、陽極部の溶接の際に生じる溶融金属の漏れ出しを防ぐことができる積層型固体電解コンデンサおよびその製造方法を提供することを課題とする。
【課題を解決するための手段】
【０００７】
上記の課題を解決するために、本発明に係る積層型固体電解コンデンサは、弁作用金属からなる平板状陽極素子の一方側に陽極部、他方側に誘電体膜、固体電解質層および陰極引出層からなる陰極部が形成されたコンデンサ素子をｍ個（ただし、ｍは２以上の整数）積層して積層体を構成し、積層体の陽極部同士を重ね合わせてリード端子上に溶接した積層型固体電解コンデンサであって、陽極部から陰極部にわたる方向を長手方向とし、該長手方向に直交する方向を幅方向としたとき、重ね合わされたｎ個（ただし、ｎは２以上、かつｍ以下の整数）の陽極部のうち、上下に隣接して重ね合わされた２つの陽極部は互いに幅方向中央部において溶接され、上側の陽極部は幅方向両端部において下側の陽極部から浮き上がって収容空間を形成し、上記２つの陽極部を溶接する際に該２つの陽極部から生じた溶融金属が収容空間に収容されていることを特徴とする。
【０００８】
この構成によれば、上側の陽極部がその幅方向両端部において下側の陽極部から浮き上がることによって下側の陽極部との間に収容空間が形成されるため、溶接の際に生じる溶融金属を陽極部の周辺に漏れ出させることなく該収容空間に留めておくことができる。また、この構成によれば、上側の陽極部と下側の陽極部との間の収容空間が溶融金属で埋められているため、高い溶接強度を得ることもできる。
【０００９】
また、上記積層型固体電解コンデンサは、ｎ個の陽極部に含まれるすべての陽極部の間に、上記の収容空間が形成されていることが好ましい。
【００１０】
この構成によれば、すべての陽極部の間に形成された収容空間に、溶接の際に生じる溶融金属を留めておくことができるため、確実に溶融金属の漏れ出しを防ぐことができる。
【００１１】
また、上記積層型固体電解コンデンサにおいて、ｎ個は５個以下であり、上記２つの陽極部が溶接された幅方向中心と下側の陽極部の幅方向端を通る平面と、該幅方向中心と上側の陽極部の幅方向端を通る平面とがなす角は、５°以上、かつ４０−｛（ｎ−２）×１０｝°（ただし、ｎ≦５）以下であることが好ましく、さらに、上側の陽極部の幅方向における断面形状は、例えば、幅方向中央部から幅方向両端部に向かうにつれて下側の陽極部から離れるように屈曲したＵ字形状またはＶ字形状とすることができる。
【００１２】
この構成によれば、すべての陽極部の間に一定の範囲の大きさをもった収容空間を形成することができる。これにより、収容空間の大きさにばらつきが生じたとしても、２つの陽極部が溶接された幅方向中心と下側の陽極部の幅方向端を通る平面と、該幅方向中心と上側の陽極部の幅方向端を通る平面とのなす角が上記の範囲に含まれていれば、溶融金属を確実に収容空間に留めておくことができる。さらに、上側の陽極部の断面形状をＵ字形状またはＶ字形状にすることで、収容空間に留めておくことができる溶融金属の量を増やすことができる。
【００１３】
また、本発明に係る積層型固体電解コンデンサの製造方法は、弁作用金属からなる平板状陽極素子の一方側に陽極部、他方側に誘電体膜、固体電解質層および陰極引出層からなる陰極部が形成されたコンデンサ素子をｍ個（ただし、ｍは２以上の整数）積層して積層体を構成し、該積層体の陽極部同士を重ね合わせてリード端子上に溶接する積層型固体電解コンデンサの製造方法であって、陽極部から陰極部にわたる方向を長手方向とし、該長手方向に直交する方向を幅方向としたとき、重ね合わされたｎ個（ただし、ｎは２以上、かつｍ以下の整数）の陽極部のうち上下に隣接して重ね合わされた２つの陽極部を幅方向中央部において溶接することで、上側の陽極部を幅方向両端部において下側の陽極部から浮き上がらせて収容空間を形成し、上記２つの陽極部から生じる溶融金属を収容空間に収容させるようにしたことを特徴とする。
【００１４】
この構成によれば、上側の陽極部を浮き上がらせることによって下側の陽極部との間に形成した収容空間に、溶接の際に生じた溶融金属を留めておくことができるため、溶融金属が陽極部の周辺に漏れ出してコンデンサ素子やリード端子の溶接部分以外の所に付着するのを防ぐことができる。これにより、溶融金属を除去するための特別な工程を設けることなく、溶融金属の付着に起因する外装樹脂形成時のモールド金型の損傷や完成品の外観不良を防ぐことができる。
【００１５】
また、上記製造方法における溶接は、下部電極と、該下部電極に対向配置された円盤状の上部電極との間にｎ個の陽極部およびリード端子を挟み込んでリード端子上にｎ個の陽極部を溶接する方法であって、リード端子上にｎ個の陽極部を配置し、ｎ個の陽極部のうち最上側に位置する陽極部の幅方向中央部に前記上部電極の外周曲面を接触させ、かつリード端子に下部電極を接触させた状態で、ｎ個の陽極部およびリード端子に所定の圧力をかけるとともに電流を流すことで、リード端子上にｎ個の陽極部を溶接することが好ましい。
【００１６】
この構成によれば、陽極部間に収容空間を形成するための特別な工程をわざわざ設けることなく、抵抗溶接の工程と同時に収容空間を形成することができる。また、この構成によれば、円盤状の上部電極の外周曲面と最上側の陽極部との接触幅を短くすることで、陽極部を幅方向中央部においてのみ溶接することができる。
【００１７】
なお、本明細書における用語「幅方向中央部」は、幅方向両端部を除いた部分を意味しており、厳密な意味での「幅方向中心」からずれた位置も含むものとする。
【発明の効果】
【００１８】
本発明によれば、陽極部の溶接の際に生じる溶融金属の漏れ出しを防ぐことができる積層型固体電解コンデンサおよびその製造方法を提供することができる。
【図面の簡単な説明】
【００１９】
【図１】本発明の一実施形態におけるコンデンサ素子であって、（ａ）は上面図、（ｂ）は長手方向断面図である。
【図２】本発明の一実施形態に係る積層型固体電解コンデンサの斜視図である。
【図３】本発明の一実施形態における陽極部の幅方向断面図である。
【図４】本発明の一実施形態における積層体をリード端子上に配置した状態を示す側面図である。
【図５】本発明の一実施形態における陽極部とリード端子との溶接直前の状態を示す図であって、（ａ）は側面図、（ｂ）は陽極部の幅方向断面図である。
【図６】本発明の一実施形態における陽極部とリード端子との溶接直後の状態を示す、陽極部の幅方向断面図である。
【発明を実施するための形態】
【００２０】
本発明の好ましい実施形態の一例について、図面を参照して具体的に説明する。なお、以下の説明では、コンデンサ素子の陽極部から陰極部にいたる方向を長手方向とし、該長手方向に直交する方向を幅方向とする。
【００２１】
図１（ａ）は本実施形態に係る積層型固体電解コンデンサで使用するコンデンサ素子の上面図、（ｂ）は長手方向断面図である。同図に示すように、本実施形態におけるコンデンサ素子Ｃは、陽極素子１、誘電体膜２、固体電解質層３、カーボン層４、銀層５、および這い上がり防止材７から構成されている。
【００２２】
陽極素子１は、弁作用金属であるアルミニウムを主成分とする幅（ｗ）３ｍｍの平板状の薄板であり、その一方側は陽極部６を構成している。誘電体膜２は、陽極素子１の他方側の表面に形成された酸化皮膜層である。固体電解質層３は、誘電体膜２の表面に形成された層であり、例えば、ポリエチレンジオキシチオフェン（ＰＥＤＴ）等の導電性高分子を含む電解質の化学重合、電解重合、または電解質の含浸によって形成された層である。カーボン層４および銀層５は、固体電解質層３の表面に順次形成された陰極引出層であり、固体電解質層３と併せて陰極部を構成している。這い上がり防止材７は、陽極部６と固体電解質層３との間に設けられ、陽極部６と陰極部とを絶縁隔離するリング状の膜である。
【００２３】
図２は本実施形態に係る積層型固体電解コンデンサの斜視図である。同図に示すように、本実施形態に係る積層型固体電解コンデンサは、ｍ個（本実施形態においてはｍ＝３）のコンデンサ素子を積層した積層体８と、陽極端子９および陰極端子１０からなるリード端子と、外装樹脂１１とから構成されている。
【００２４】
積層体８は、各陽極部６が互いに重なり合うように、３個のコンデンサ素子Ｃ１、Ｃ２、Ｃ３を同一の向きに積層したものである。コンデンサ素子Ｃ１、Ｃ２、Ｃ３の陰極部同士およびコンデンサ素子Ｃ１の陰極部と陰極端子１０とは、銀ペースト等の導電性ペースト１２により接続されている。
【００２５】
また、コンデンサ素子Ｃ１、Ｃ２、Ｃ３の陽極部６同士、および最下側にあるコンデンサ素子Ｃ１の陽極部６と陽極端子９とは幅方向中央部においてのみ溶接され、コンデンサ素子Ｃ２（Ｃ３）の陽極部６は、幅方向両端部においてコンデンサ素子Ｃ１（Ｃ２）の陽極部６から浮き上がっている。
【００２６】
具体的には、図３に示すように、コンデンサ素子Ｃ２（Ｃ３）の陽極部６は、幅方向中央部から幅方向両端部に向かうにつれてコンデンサ素子Ｃ１（Ｃ２）の陽極部６から離れるように屈曲するＵ字状の断面形状を有する。したがって、コンデンサ素子Ｃ２の陽極部６とコンデンサ素子Ｃ１との陽極部６の間には、コンデンサ素子Ｃ２の陽極部６が浮き上がることにより形成された収容空間がある。そして、この収容空間は、溶接の際にコンデンサ素子Ｃ２、Ｃ１の陽極部６から溶け出した溶融金属１３によって埋められている。同様に、コンデンサ素子Ｃ３の陽極部６とコンデンサ素子Ｃ２の陽極部６との間にも収容空間が形成され、この収容空間は、溶接の際にコンデンサ素子Ｃ３、Ｃ２の陽極部６から溶け出した溶融金属１３によって埋められている。
【００２７】
ここで、図３に示すように、コンデンサ素子Ｃ３（Ｃ２）の陽極部６の幅方向中心および幅方向一端部の先端を通る平面と、コンデンサ素子Ｃ２（Ｃ１）の陽極部６の幅方向中心および幅方向端を通る平面とのなす角をθとし、溶接された陽極部６の数をｎ（本実施形態においてはｎ＝３）とすると、θは５°以上、かつ４０−{（ｎ−２）×１０}°以下であることが好ましい。θが上記の範囲に含まれていれば、コンデンサ素子Ｃ１、Ｃ２、Ｃ３の陽極部６の間に形成された収容空間の大きさにばらつきが生じたとしても、溶融金属１３を収容空間に確実に留めておくことができる。
【００２８】
次に、本実施形態に係る積層型固体電解コンデンサの製造方法について説明する。
【００２９】
まず、表面を電気化学的に粗面化したアルミニウムの薄板からなる陽極素子１を、アジピン酸アンモニウム水溶液中で所定の電圧を印加して陽極酸化を行い、表面に酸化皮膜層である誘電体膜２を形成する。次いで、誘電体膜２が形成された陽極素子１を平板状に裁断した後、適切な位置に絶縁性樹脂を周方向に巻きつけるように塗布して這い上がり防止材７を形成し、陽極部６になる領域と陰極部になる領域とに区分する。次いで、該裁断によって陽極素子１が露出した端面部を、再度アジピン酸アンモニウム水溶液中で所定の電圧を印加して陽極酸化処理を行い、裁断面にも誘電体膜２を形成する。その後、誘電体膜２の表面に固体電解質層３、カーボン層４、銀層５を順次形成して陰極部を構成することでコンデンサ素子Ｃ１、Ｃ２、Ｃ３は完成する。
【００３０】
続いて、図４に示すように、上記方法により作製したコンデンサ素子Ｃ１、Ｃ２、Ｃ３の陰極部同士を導電性ペースト１２により接続するとともに、各陽極部６が重なり合うようにコンデンサ素子Ｃ１、Ｃ２、Ｃ３を積層して積層体８を作製する。そして、作製した積層体８を陽極端子９および陰極端子１０上に配置する。
【００３１】
その後、コンデンサ素子Ｃ１、Ｃ２、Ｃ３の陽極部６同士およびコンデンサ素子Ｃ１の陽極部６と陽極端子９とを抵抗溶接するために、コンデンサ素子Ｃ１、Ｃ２、Ｃ３の各陽極部６および陽極端子９を抵抗溶接用の円盤状の上部回転電極１４および円盤状の下部回転電極１５で挟みこみ、図５に示すようにコンデンサ素子Ｃ１、Ｃ２、Ｃ３の各陽極部６と陽極端子９とを互いに密着させる。このとき、上部回転電極１４の外周曲面は最上側のコンデンサ素子Ｃ３の陽極部６の幅方向中央部にのみ接触している（図５（ｂ）参照）。なお、上部回転電極１４とコンデンサ素子Ｃ３の陽極部６との接触幅（ｗ２）は、上部回転電極１４の径が小さいほど短くなる。
【００３２】
続いて、図５に示す状態で、コンデンサ素子Ｃ１、Ｃ２、Ｃ３の各陽極部６および陽極端子９に所定の圧力をかけるとともに電流を流す。これにより、図６に示すようにコンデンサ素子Ｃ１、Ｃ２、Ｃ３の各陽極部６の幅方向中央部が軟化して、押し潰される。一方、コンデンサ素子Ｃ２（Ｃ３）の陽極部６の幅方向両端部は、同図に示すようにコンデンサ素子Ｃ１（Ｃ２）の陽極部６から浮き上がる。このため、コンデンサ素子Ｃ２の陽極部６とコンデンサ素子Ｃ１の陽極部６との間、およびコンデンサ素子Ｃ３の陽極部６とコンデンサ素子Ｃ２の陽極部６との間には収容空間が形成される。さらに電流を流し続けると、コンデンサ素子Ｃ１、Ｃ２、Ｃ３の各陽極部６の幅方向中央部は溶けはじめる。この溶けた金属を凝固させることでコンデンサ素子Ｃ１、Ｃ２、Ｃ３の陽極部６同士およびコンデンサ素子Ｃ１の陽極部６と陽極端子９とが接合される。なお、接合に直接寄与していない溶けた金属（溶融金属１３）は収容空間に留まるため、陽極部６の周辺に漏れ出してコンデンサ素子Ｃ１、Ｃ２、Ｃ３や陽極端子９の溶接部分以外の所に付着することはない。
【００３３】
最終的に、陽極端子９および陰極端子１０の下面（外部回路との接続面）を除いて積層体８を外装樹脂１１により封止することで、図２に示すような積層型固体電解コンデンサが完成する。
【００３４】
表１は、上記方法により作製した本実施形態に係る積層型固体電解コンデンサ（実施例１〜３２）、および径の大きな上部回転電極を利用することにより各陽極部６の間に収容空間が形成されないようにした従来の積層型固体電解コンデンサ（従来例）の不良品数を比較評価した表である。該評価においては、各実施例および従来例に係る積層型固体電解コンデンサをそれぞれ１０００個作製し、溶接後の外観検査においてそれぞれの積層型固体電解コンデンサの不良品数を測定した。なお、不良品数とは、溶融金属１３が陽極部６の周辺に漏れ出してコンデンサ素子や陽極端子９の溶接部分以外の所に付着した積層型固体電解コンデンサの数である。
【００３５】
表１において、「径」は上部回転電極１４の径であり、「接触幅」は上部回転電極１４と最上側の陽極部６とが接触している幅（図５（ｂ）のｗ２）である。また、表１の「θＴ」は、最上側の陽極部６の幅方向中心および幅方向一端部の先端を通る平面と、陽極端子９と平行な平面とのなす角である。そして、表１の「重ね合わせ数」は、溶接された陽極部の数ｎである。各実施例および従来例では、コンデンサ素子を同一の向きに積層しているため、溶接された陽極部の数ｎはコンデンサ素子の積層数ｍと同じである。
【００３６】
【表１】
2011198907.tif 000003
【００３７】
表１から明らかなように、実施例１〜３２では不良品が発生していないことが分かる。これは、上部回転電極１４の径を小さくして上部回転電極１４と最上側の陽極部６との接触幅（ｗ２）を短くし、陽極部６を幅方向中央部においてのみ溶接したことにより、各陽極部６の間に収容空間が形成され、そこに溶接の際に生じた溶融金属１３が留まったためと考えられる。すなわち、θＴが、５°以上、かつ７０°以下の範囲に含まれていれば、溶融金属１３が陽極部６の周辺に漏れ出してコンデンサ素子や陽極端子９の溶接部分以外の所に付着するのを確実に防ぐことができる。一方、従来例では、陽極部６の間に収容空間が形成されていないため、行き場のない溶融金属１３が陽極部６の周辺に漏れ出してコンデンサ素子や陽極端子９の溶接部分以外の所に付着したと考えられる。
【００３８】
なお、隣接して重ね合わされた２つの陽極部６のうち、上側の陽極部６の幅方向中心と幅方向端を通る平面と、下側の陽極部６の幅方向中心および幅方向端の先端を通る平面とのなす角θは、各陽極部６の間で必ずしも等しくする必要はないが、一定の範囲内に含まれていることが好ましい。すなわち、重ね合わせ数ｎが５以下の場合、θは、５°以上、かつ４０−｛（ｎ−２）×１０｝°以下であることが好ましい。θが上記の範囲に含まれていれば、収容空間の大きさにばらつきが生じたとしても、溶融金属１３を収容空間に留めておくことができる。よって、θは、重ね合わせ数ｎが２の場合は５°≦θ≦４０°、重ね合わせ数ｎが３の場合は５°≦θ≦３０°、重ね合わせ数ｎが４の場合は５°≦θ≦２０°、重ね合わせ数ｎが５の場合は５°≦θ≦１０°であることが好ましい。
【００３９】
以上、本発明に係る積層型固体電解コンデンサおよびその製造方法の好ましい実施形態の一例ついて説明してきたが、本発明はこれらの構成に限定されるものではない。
【００４０】
例えば、上記実施形態では、コンデンサ素子を同一の向きに積層しているが、陽極部６の突出方向が交互に反対になるようにコンデンサ素子を積層してもよい。
【００４１】
また、上記実施形態では、抵抗溶接により陽極部６同士および陽極部６と陽極端子９とを溶接しているが、レーザ溶接、超音波溶接等の抵抗溶接以外の溶接方法により溶接してもよい。
【００４２】
また、上記実施形態では、下部電極に円盤状の回転電極を用いたが、平板状の電極を用いてもよい。
【００４３】
さらに、上記実施形態では、陽極部６同士および陽極部６と陽極端子９とを溶接する際に、溶融金属１３を留めておくことができる収容空間を形成しているが、例えば、最初から陽極部６が図３に示すようなＵ字状またはＶ字状等の断面形状を有するコンデンサ素子を用いることで、溶接する前に収容空間を形成しておいてもよい。
【符号の説明】
【００４４】
Ｃ、Ｃ１〜３    コンデンサ素子
１      陽極素子
２      誘電体膜
３      固体電解質層
４      カーボン層
５      銀層
６      陽極部
７      這い上がり防止材
８      積層体
９      陽極端子
１０    陰極端子
１１    外装樹脂
１２    導電性ペースト
１３    溶融金属
１４    上部回転電極
１５    下部回転電極
【図１】
2011198907.tif 000004
【図２】
2011198907.tif 000005
【図３】
2011198907.tif 000006
【図４】
2011198907.tif 000007
【図５】
2011198907.tif 000008
【図６】
2011198907.tif 000009